(57)【要約】【課題】  優れた感度特性と、耐久性、画像特性を両立した電子写真感光体の提供。【解決手段】  ３８０ｎｍ〜５００ｎｍの波長領域に発振波長を有する半導体レーザーにより露光される、支持体上に感光層を有する電子写真感光体であって、該感光層がバインダー樹脂および電荷輸送材料を含有し、該バインダー樹脂と該電荷輸送材料とが、相互作用により電荷移動光吸収を有する。【選択図】  なし【特許請求の範囲】
【請求項１】
３８０ｎｍ〜５００ｎｍの波長領域に発振波長を有する半導体レーザーにより露光される、支持体上に感光層を有する電子写真感光体であって、該感光層がバインダー樹脂および電荷輸送材料を含有し、該バインダー樹脂と該電荷輸送材料とが、相互作用により電荷移動光吸収を有するものであることを特徴とする電子写真感光体。
【請求項２】
前記バインダー樹脂と前記電荷輸送材料との相互作用による電荷移動光吸収能εを、
ε＝γ／（α＋β）
（α、βはそれぞれバインダー樹脂と電荷輸送材の像露光波長における吸光度を示し、
γは両者の混合状態における像露光波長の吸光度を示す）。
と定義したとき、ε＞２である請求項１に記載の電子写真感光体。
【請求項３】
前記バインダー樹脂と前記電荷輸送材料との相互作用による電荷移動光吸収能が、ε＞１０である請求項１に記載の電子写真感光体。
【請求項４】
前記バインダー樹脂として、下記式（１）で表される繰り返し構造単位を有するバインダー樹脂を含む請求項１に記載の電子写真感光体。
【化１】
2005215572.tif 000010
（Ｒ１〜Ｒ４は、それぞれ独立して、水素、炭素数１〜３までのアルキル基、フェニル基、炭素数１〜３までのアルコシキ基を示し、少なくとも１つの部位はアルキル基を有する。Ｘは、単結合、酸素原子、硫黄原子、または、
【化２】
2005215572.tif 000011
を示す。Ｒ５、Ｒ６は水素原子、炭素数１〜３のアルキル基、アリール基、およびＲ５とＲ６が結合することによって形成させるアルキリデン基、フルオレニリデン基を示す。Ｙは２価の有機基を示す）。
【請求項５】
前記一般式（１）中のＹで示される有機基が、置換又は未置換の２価芳香族炭化水素基である請求項４に記載の電子写真感光体。
【請求項６】
前記バインダー樹脂が、フタル酸部位を有している請求項１に記載の電子写真感光体。
【請求項７】
前記電荷輸送材料が有機溶媒に可溶である請求項１に記載の電子写真感光体。
【請求項８】
請求項１〜７の何れかに記載の電子写真感光体と、該電子写真感光体の露光光源としての３８０ｎｍ〜５００ｎｍの波長領域に発振波長を有する半導体レーザーと、を具備している電子写真装置。
【請求項９】
該電子写真感光体に対して、負帯電可能な帯電装置を有する請求項８記載の電子写真装置。
【請求項１０】
請求項１〜５のいずれかに記載の電子写真感光体を、該電子写真感光体を帯電させる帯電手段、静電潜像の形成された電子写真感光体をトナーで現像する現像手段、及び転写行程後の感光体上に残余するトナーを回収するクリーニング手段からなる群より選ばれた少なくともひとつの手段と共に一体に支持し、電子写真装置本体に着脱自在であることを特徴とするプロセスカートリッジ。
【発明の詳細な説明】
【技術分野】
【０００１】
本発明は、特定の感光層を有する電子写真感光体、該電子写真感光体を有するプロセスカートリッジ及び画像形成装置に関する。
【背景技術】
【０００２】
従来、電子写真感光体の感光層には、セレン、硫化カドミウム、酸化亜鉛等の無機光導電性物質が広く用いられてきた。近年、安全性が高い、量産に適している、コストが安いなどの利点から、有機光導電性物質を電子写真感光体の感光層に用いる研究が盛んに行われ、数多くの感光体が提案され実用化されている。その中でも、電荷発生材料を含有する電荷発生層と電荷輸送材料を含有する電荷輸送層に機能分離させた積層型感光体が感度、耐久性等が優れているという点で研究の主流となっている。しかし、上記積層型感光体においても複写機やレーザービームプリンタで、帯電、露光、現像、転写、除電等の画像形成プロセスを繰り返すことによって、帯電電位の低下や残留電位の上昇が起こり画像にカブリやボケ等の欠陥が生じ、電気的耐久性が十分ではない。
【０００３】
また、電子写真感光体の表面には、帯電手段、現像手段、転写手段、及びクリーニング手段等により機械的な影響が直接に加えられるために、それらに対する機械的耐久性が要求される。
【０００４】
具体的には、摺擦による感光体表面の摩耗や傷の発生、及び高湿下におけるコロナ帯電時に発生しやすいオゾンによる感光体表面の劣化などに対する耐久性が要求される。
【０００５】
有機感光体の耐摩耗性を向上させる手段としては、表面層に用いるバインダー樹脂を耐摩耗性に優れる種を選択することや高分子量化することが提案されている。
【０００６】
一方で近年、電子写真装置の出力画像の画質向上のため、その高解像度化が加速的に進んでいる。この目的のための装置上の対応は、光学的な面からは比較的容易である。即ち、解像度を上げることは、レーザービームのスポット径を細く絞り、書き込み密度を上げることで達成される。しかしながら、光源に用いられている従来使用されている発振波長が６３０〜７８０ｎｍ程度の半導体レーザーでは、光学系の操作でビーム径を細くしてもスポット輪郭の鮮明さが得られ難いことが分かった。その原因は、レーザー光の回折限界にあり、何故なら、スポット径Ｄの下限は、レーザー光の波長λに正比例する関数であって、下式で表されるからである。
【０００７】
Ｄ＝１．２２λ／ＮＡ
（ここでＮＡはレンズ開口数を表わす）。
【０００８】
上式から明らかなように、電子写真プロセスにおいて従来から一般に用いられている赤色レーザー光は、その波長が６３０〜７８０ｎｍ程度と長波長であるためにビーム径を小径に絞ることが困難である。このため、感光体に対する記録密度をある程度以上高めることができないという問題がある。この問題を改善するためには半導体レーザーの発振波長を短くすることが必要である。
【０００９】
レーザー発振波長の短波長化には、いくつかの手法が挙げられる。
【００１０】
一つは、非線形光学材料を利用し、第２高調波発生（ＳＨＧ）を用いてレーザー光の波長を２分の１にするものである（特許文献１）（特許文献２）（特許文献３）。この系は、一次光源として、既に技術が確立し高出力可能なＧａＡｓ系ＬＤやＹＡＧレーザーを使用することができるため、長寿命化や大出力化が可能である。
【００１１】
もう一つは、ワイドギャップ半導体を用いるもので、ＳＨＧ利用のデバイスと比べ、装置の小型化が可能である。ＺｎＳｅ系半導体（特許文献４）（特許文献５）や、ＧａＮ系半導体（特許文献６）（特許文献７）を用いたＬＤが、その発光効率の高さから、以前から多くの研究の対象となっている。
【００１２】
しかし、これらのＬＤは素子構造、結晶成長条件、電極などの最適化が難しく、結晶中の欠陥等により、実用化に必須である室温での長時間発振が困難であった。
【００１３】
しかし、基板等の技術革新が進み、１９９７年１０月には日亜化学工業から、ＧａＮ系半導体を用いたＬＤで１１５０時間連続発振（５０℃条件）が報告され、１９９９年１０月からは販売が開始されている。
【特許文献１】特開平９−２７５２４２号公報
【特許文献２】特開平９−１８９９３０号公報
【特許文献３】特開平５−３１３０３３号公報
【特許文献４】特開平７−３２１４０９号公報
【特許文献５】特開平６−３３４２７２号公報
【特許文献６】特開平８−０８８４４１号公報
【特許文献７】特開平７−３３５９７５号公報
【発明の開示】
【発明が解決しようとする課題】
【００１４】
しかし、これまで上市されてきた積層型感光体の電荷輸送層は必ずしも全可視光領域において透明ではなく、特にＧａＮ系半導体レーザー等の短波長光を用いた露光においては、露光光が電荷発生層まで到達しにくくなるという問題点があった。そこで、これまで様々な観点から、電荷輸送層の透明化にむけての試みがなされているが、必ずしも耐久性・生産性・コストと両立できるものではなかった。
【００１５】
そこで、本発明の目的は、優れた感度特性と、耐久性、画像特性を両立した電子写真感光体を提供する点にある。
【課題を解決するための手段】
【００１６】
本発明は、上述事情に鑑みてなされたものであって、鋭意検討を重ねた結果としてなされたものであり、
本発明の一実施態様によれば、３８０ｎｍ〜５００ｎｍの波長領域に発振波長を有する半導体レーザーにより露光される、支持体上に感光層を有する電子写真感光体であって、該感光層がバインダー樹脂および電荷輸送材料を含有し、該バインダー樹脂と該電荷輸送材料とが、相互作用により電荷移動光吸収を有するものである電子写真感光体が提供される。
【００１７】
また本発明に係る電子写真感光体の好ましい態様としては、前記バインダー樹脂と前記電荷輸送材料との相互作用による電荷移動光吸収能εを、
ε＝γ／（α＋β）
（α、βはそれぞれバインダー樹脂と電荷輸送材の像露光波長における吸光度を示し、γは両者の混合状態における像露光波長の吸光度を示す）。
【００１８】
と定義したとき、ε＞２である電子写真感光体が挙げられる。
【００１９】
また、本発明の他の態様によれば、上記したような電子写真感光体と、該電子写真感光体の露光光源としての３８０ｎｍ〜５００ｎｍの波長領域に発振波長を有する半導体レーザーと、を具備している電子写真装置が提供される。
【００２０】
更に本発明の他の態様によれば、上記したような電子写真感光体を、該電子写真感光体を帯電させる帯電手段、静電潜像の形成された電子写真感光体をトナーで現像する現像手段、及び転写行程後の感光体上に残余するトナーを回収するクリーニング手段からなる群より選ばれた少なくともひとつの手段と共に一体に支持し、電子写真装置本体に着脱自在であるプロセスカートリッジが提供される。
【発明の効果】
【００２１】
３８０ｎｍ〜５００ｎｍの波長を有する半導体レーザー光で像露光される感光体において、該感光層該感光層に使用されるバインダー樹脂と電荷輸送材料の相互作用による電荷移動光吸収を発現させることにより、優れた感度特性と、耐久性、画像特性を両立した電子写真感光体が提供できる。
【発明を実施するための最良の形態】
【００２２】
本発明に係る電子写真感光体は、感光層がバインダー樹脂および電荷輸送材料を含有し、該バインダー樹脂と該電荷輸送材料の相互作用による電荷移動光吸収を有している。
【００２３】
本発明において使用できるバインダー樹脂の構造については特に限定はしないが、電荷輸送材料と相溶させて上記の電荷移動光吸収を達成させるためには、バインダー樹脂にアクセプター性が要求され、このような材料として、具体的にはポリアリレート樹脂が好適に利用できる。
【００２４】
さらに、下記一般式（１）で表されるポリアリレート樹脂を用いることで、感度と対摺察性を両立する感光体を得ることができた。
【００２５】
【化１】
2005215572.tif 000002
【００２６】
（Ｒ１〜Ｒ４は、それぞれ独立して、水素、炭素数１〜３までのアルキル基、フェニル基、炭素数１〜３までのアルコシキ基を示し、少なくとも１つの部位はアルキル基を有する。Ｘは、単結合、酸素原子、硫黄原子、
【００２７】
【化２】
2005215572.tif 000003
【００２８】
を示す。Ｒ５、Ｒ６は水素原子、炭素数１〜３のアルキル基、アリール基、およびＲ５とＲ６が結合することによって形成させるアルキリデン基、フルオレニリデン基を示す。Ｙは２価の有機基を示す）。
【００２９】
電荷輸送材料との相溶性の観点から、Ｒ１〜Ｒ４いずれかの少なくとも１つのアルキル基を有していることが好ましくい。このアルキル基としては、メチル基、エチル基が好ましい。特にメチル基が好ましい。
【００３０】
Ｒ１〜Ｒ４の置換基としては、水素、炭素数１〜３までのアルキル基、フェニル基、炭素数１〜３までのアルコシキ基が好ましいが、なかでも水素、アルキル基が好ましい。アルキル基のなかでも特にメチル基が相溶性、機械的強度の観点より好ましい。
【００３１】
Ｘは、単結合、酸素原子、硫黄原子、あるいは、
【００３２】
【化３】
2005215572.tif 000004
【００３３】
で示される構造のＲ５、Ｒ６は水素原子、炭素数１〜３のアルキル基、アリール基、およびＲ５とＲ６が結合することによって形成させるアルキリデン基、フルオレニリデン基である。またＹとしては１、４−フェニレン基、１、３−フェニレン基、１、２−フェニレン基、ナフチレン基、ビフェニレン基、−ＣＨ２−、―（ＣＨ２）２−、−（ＣＨ２）３−、−（ＣＨ２）４−、−（ＣＨ２）５−、−（ＣＨ２）６−、−（ＣＨ２）７−、−（ＣＨ２）８−、−ＣＨ＝ＣＨ−等が挙げられるが、なかでも芳香族炭化水素基がより好ましい。
【００３４】
以下に、一般式（１）で示される樹脂の具体的構造例を示すが、特に限定はされない。
【００３５】
【化４】
2005215572.tif 000005
【００３６】
式中ｎは正の整数を示し、ポリマーの分子量としてＭｗ＝５００００〜２０００００が好ましく、強度、生産性などの面から、Ｍｗ＝８００００〜１５００００が特に好ましい。
【００３７】
強度や溶解性などの他特性を付加するために他構造のビスフェノールとの共重合体とすることも可能である。共重合の比率は、＝９５／５から５／９５において各々の特性の効果を出すことができる。さらに生産性の向上などのために他構造のポリアリレートやポリカーボネートとブレンドすることも可能であるが、強度や電荷輸送材料との相溶性の観点より、上記のポリアリレートが５０％以上含有されることが望ましい。
【００３８】
次に、本発明の感光体に使用される電荷輸送材料について述べる。本発明に係る電荷輸送材料の役割は、電荷輸送だけでなく、バインダー樹脂に対する電子供与性にある。したがって電子供与性の高い正孔輸送材用が好適に使用される。電荷輸送材料の構造についても特に限定はしないが、下記の構造の化合物が挙げられる。
【００３９】
【化５】
2005215572.tif 000006
【００４０】
本発明における電子写真感光体の構成は、図１の構成であることが好ましい。
【００４１】
支持体１１としては、鉄、銅、金、銀、アルミニウム、亜鉛、鉛、錫、チタン、ニッケル等の金属や合金、あるいはこれら金属類の酸化物、カーボン、導電性ポリマー成型品等が使用可能である。また、紙、プラスチック、セラミック等の非導電材料に導電性塗料、蒸着等の導電処理を施して用いられる場合もある。形状は、円筒状、円柱状などのドラム形状やシート状、ベルト状のものとがある。支持体１１と感光層１４の間に更に導電層１２を設けたり、感光層と支持体または導電層２１との密着性や電気特性を改善する目的で中間層１３を設けることもできる。中間層１３は、カゼイン、ポリビニルアルコール、ニトリセルロース、ポリビニルブチラール、ポリエステル、ポリウレタン、ゼラチン、ポリアミド（ナイロン６、ナイロン６６、ナイロン６１０、共重合ナイロン、アルコキシメチル化ナイロン）酸化アルミニウムなどによって形成できる。中間層１３の膜厚は、０．１〜１０μｍ、好ましくは０．３〜３μｍが適当である。
【００４２】
感光層１４は、前記電荷輸送材料と前記バインダー樹脂を溶剤に溶解させ塗布液とし、この液を塗布後、乾燥することによって作製される。
【００４３】
電荷輸送材料とバインダー樹脂の比率（電荷輸送材料／バインダー樹脂）は、質量比で１／１０〜１２／１０が好ましく、感光特性、ならびに機械的強度といった観点より、２／１０〜８／１０がより好ましい。
【００４４】
電荷輸送層の形成工程において、使用する溶剤としては、クロロベンゼン、テトラヒドロフラン、１、４−ジオキサン、トルエン、キシレンなどが挙げられ、単独で用いても複数の溶剤を用いてもよい。
【００４５】
また、上記塗布の方法としては、浸漬塗布法、スプレー塗布法、バーコート法など通常知られている方法が使用できる。
【００４６】
前記各層には前記化合物以外にも機械的特性の改良や耐久性向上のために添加剤を用いることができる。このような添加剤としては、酸化防止剤、紫外線吸収剤、安定化剤、架橋剤、潤滑剤、導電性制御剤等が用いられる。
【００４７】
本発明において使用できる潤滑材としては、フッ素原子含有樹脂粒子、シリコン粒子、シリコン粒子が挙げられるが、フッ素原子含有樹脂粒子がより好ましい。フッ素原子含有樹脂粒子としては、四フッ化エチレン樹脂、三フッ化塩化エチレン樹脂、六フッ化エチレンプロピレン樹脂、フッ化ビニル樹脂、フッ化ビニリデン樹脂、二フッ化二塩化エチレン樹脂およびこれらの共重合体のなかから１種あるいは２種以上を適宜選択するのが好ましいが、特に、四フッ化エチレン樹脂、フッ化ビニリデン樹脂が好ましい。
【００４８】
図２は本発明の一実施形態を示す概略断面図である。
【００４９】
図２において１はドラム状の本発明の電子写真感光体であり、軸２を中心に矢印方向に所定の周速度で回転駆動される。感光体１は、回転過程において、一次帯電手段３によりその周面に正または負の所定電位の均一帯電を受け、次いで、レーザービーム走査露光等の露光手段（不図示）からの露光光４を受ける。こうして感光体１の周面に静電潜像が順次形成されていく。
【００５０】
形成された静電潜像は、現像手段５によりトナー現像され、現像されたトナー現像像は不図示の給紙部から感光体１と転写手段６との間に感光体１の回転と同期取り出されて給紙された転写材７に、転写手段６により順次転写されていく。
【００５１】
像転写を受けた転写材７は、感光体面から分離されて像定着手段８へ導入されて像定着を受けることにより複写物（コピー）として装置外にプリントアウトされる。
【００５２】
像転写後の感光体１の表面は、クリーニング手段９によって転写残りトナーの除去を受けて清浄面化され、更に前露光手段（不図示）からの前露光光１０により除電処理された後、繰り返し像形成に使用される。なお、一次帯電手段３が帯電ローラー等を用いた接触帯電手段である場合は、前露光は必ずしも必要ではない。
【００５３】
本発明においては、上述の電子写真感光体１、一次帯電手段３、現像手段５及びクリーニング手段９等の構成要素のうち、複数のものをプロセスカートリッジとして一体に結合して構成し、このプロセスカートリッジを複写機やレーザービームプリンタ等の画像形成装置本体に対して着脱可能に構成してもよい。例えば、一次帯電手段２と共に一体に支持してカートリッジ化して、装置本体のレール１２等の案内手段を用いて装置本体に着脱可能なプロセスカートリッジ１１とすることができる。
【００５４】
また露光光４は、レーザービームの走査により照射される光である。
【００５５】
（実施例）
以下、実施例を挙げて本発明を更に詳細に説明する。なお実施例中の「部」は重量部を示す。下記実施例並びに比較例中の「部」は「質量部」を意味する。
【００５６】
（実施例１）
アルミニウム支持体上にメトキシメチル化ナイロン（重量平均分子量３２０００）５ｇとアルコール可溶性共重合ナイロン（重量平均分子量２９０００）１０ｇをメタノール９５ｇに溶解した液をマイヤーバーで塗布し、乾燥することによって、膜厚が０．６μｍの下引き層を形成した。
【００５７】
次に、化合物例（２−１）に示す電荷輸送材料６部と、化合物例（１−１）で示された重量平均分子量（Ｍｗ）が１３００００であるポリアリレート樹脂１０部とを、モノクロロベンゼン８５部に溶解し、電荷輸送層用塗布液を調製した。これを電荷発生層上に浸漬法で塗布し、１２０℃、１時間乾燥して、膜厚が２０μｍの感光層を形成した。
【００５８】
このようにして作成した電子写真感光体を、静電複写紙試験装置（川口電機製：ＥＰＡ−８１００）を用いて、まず、電子写真感光体の表面電位をコロナ帯電器で帯電し、次いでモノクロメータで分離した単色光（波長は表中に記載）で露光して感光特性の有無を求めた。  バインダー樹脂と電荷輸送材料の吸光度（α、β）ならびに電荷移動光吸収能（ε）の評価は、まず測定対象物質の粉末をクロロベンゼン中に溶解し、得られた溶液サンプルを石英セルに入れ、分光光度計（（株）日立製作所  Ｕ−３３００）にて吸収スペクトルを測定し、感光特性評価の際に使用した露光波長における値を求めた。
【００５９】
評価結果を表１示す。
【００６０】
（実施例２〜７及び比較例１〜２）
電荷輸送材料及びバインダー樹脂の少なくとも一方を表１に記載したものに変えた以外は、実施例１と同様にして電子写真感光体を作成し同様の評価を行なった。評価結果を表１に併せて示す。
【００６１】
（比較例３）
バインダー樹脂に、下記化合物例（３）で示されるポリカーボネート樹脂（三菱瓦斯化学製ユーピロンＺ４００）を使用した以外は実施例４と同様に感光体を作製し、同様の評価を行なった。評価結果を表１に示す。
【００６２】
【化６】
2005215572.tif 000007
【００６３】
【表１】
2005215572.tif 000008
【００６４】
上記結果より、実施例は比較例に対し、感度特性が優れていることが解る。
【００６５】
（実施例８）
直径３０ｍｍ×長さ３５７ｍｍのアルミニウムシリンダー上に、以下の材料より構成される塗料を浸漬塗布法にて塗布し、１５０℃で３０分熱硬化することにより、膜厚が１５μｍの導電層を形成した。
【００６６】
導電性顔料：ＳｎＯ２コート処理硫酸バリウム  １０部
抵抗調整用顔料：酸化チタン  ２部
バインダー樹脂：フェノール樹脂  ６部
レベリング材：シリコーンオイル０．００１部
溶剤：メタノール／メトキシプロパノール＝２／８  ２０部
次に、この導電層上に、Ｎ―メトキシメチル化ナイロン３部及び共重合ナイロン３部をメタノール６５部及びｎ−ブタノール３０部の混合溶剤に溶解した溶液を浸漬塗布法で塗布し、乾燥することによって、膜厚が０．６μｍの中間層を形成した。
【００６７】
次に、化合物例（２−１）で示された電荷輸送材料６部と、化合物例（１−１）で示された重量平均分子量（Ｍｗ）が１３００００であるポリアリレート樹脂１０部とを、モノクロロベンゼン８５部に溶解し、電荷輸送層用塗布液を調製した。これを電荷発生層上に浸漬法で塗布し、１２０℃、１時間乾燥して、膜厚が２０μｍの感光層を形成した。
【００６８】
このようにして、作成した電子写真感光体を、露光手段を発振波長が４０５ｎｍの半導体レーザーに変更し、スポット系を小径化できるように光学系を変更したキヤノン（株）製複写機ＧＰ２１５（接触帯電方式）を用いて評価した。
【００６９】
電子写真感光体の繰り返し使用による耐久性特性の評価は、Ａ４サイズの普通紙を１枚複写ごとに１度停止する間欠モードにて２００００枚の複写を行い、その後、電子写真感光体膜厚の摩耗量を測定した。膜厚の測定はフィッシャー社製、膜厚測定器  フィッシャースコープＭＭＳ  渦電流法プローブＥＡＷ３．３で行なった。また、繰り返し使用後の感光体上の傷の評価を行なった。傷の評価は、表面粗さ測定器（株）小西研究所  サーフコーダーＳＥ−３４００  ＪＩＳ  Ｂ  ０６０１：２００１におけるＲｚ評価に則った評価（評価長さ８ｍｍ）を行い、電子写真感光体上端より１８０ｍｍの位置を測定した。
【００７０】
結果を表２に示す。
【００７１】
（実施例９〜１９）
電荷輸送材料及びバインダー樹脂の少なくとも一方を表２に記載したものに変えた以外は、実施例８と同様にして電子写真感光体を作成し同様の評価を行なった。評価結果を表２に併せて示す。
【００７２】
（比較例４〜６）
電荷輸送材料及びバインダー樹脂の少なくとも一方を表２に記載したものに変えた以外は、実施例８と同様にして電子写真感光体を作成し同様の評価を行なったが、画像出力が得られなかったため、耐久に関する評価は出来なかった。
【００７３】
（比較例７）
直径３０ｍｍ×長さ３５７ｍｍのアルミニウムシリンダー上に、以下の材料より構成される塗料を浸漬塗布法にて塗布し、１５０℃で３０分熱硬化することにより、膜厚が１５μｍの導電層を形成した。
【００７４】
導電性顔料：ＳｎＯ２コート処理硫酸バリウム  １０部
抵抗調整用顔料：酸化チタン  ２部
バインダー樹脂：フェノール樹脂  ６部
レベリング材：シリコーンオイル０．００１部
溶剤：メタノール／メトキシプロパノール＝２／８  ２０部
次に、この導電層上に、Ｎ―メトキシメチル化ナイロン３部及び共重合ナイロン３部をメタノール６５部及びｎ−ブタノール３０部の混合溶剤に溶解した溶液を浸漬塗布法で塗布し、乾燥することによって、膜厚が０．６μｍの中間層を形成した。
【００７５】
次にα型チタニルオキシフタロシアニン４部と、ポリビニルブチラール（商品名：エスレックＢＸ−１、積水化学製）２部と、シクロヘキサノン６０部とを、直径１ｍｍのガラスビーズを用いたサンドミル装置で４時間分散した後、エチルアセテート１００部を加えて、電荷発生層用分散液を調製した。これを中間層上に浸漬法で塗布し、膜厚が０．２μｍの電荷発生層を形成した。
【００７６】
次に、化合物例（２−６）で示された電荷輸送材料８部と、化合物（３）示されるポリカーボネート樹脂（三菱瓦斯化学製ユーピロンＺ４００）樹脂１０部とを、モノクロロベンゼン８５部に溶解し、電荷輸送層用塗布液を調製した。これを電荷発生層上に浸漬法で塗布し、１２０℃、１時間乾燥して、膜厚が２５μｍの電荷輸送層を形成した。
【００７７】
得られた感光体について、実施例８と同様の評価を行なった。評価結果を表２に示す。
【００７８】
（比較例８）
電荷輸送材料を化合物例（２−２）に記載したものに変えた以外は、比較例７と同様にして電子写真感光体を作成し同様の評価を行なった。評価結果を表２に示す。
【００７９】
（比較例９）
電荷輸送材料を化合物例（２−５）に記載したものに変えた以外は、実施例２−１と同様にして電子写真感光体を作成し同様の評価を行なったが、画像出力が得られなかったため、耐久に関する評価は出来なかった。
【００８０】
【表２】
2005215572.tif 000009
【００８１】
上記結果より、実施例は比較例に対し、耐久性、画像特性が優れていることが解る。
【図面の簡単な説明】
【００８２】
【図１】本発明の実施例の感光体の層構成図
【図２】本発明の実施例の画像形成装置の概略構成図
【符号の説明】
【００８３】
１１１  支持体
１１２  導電層
１３  中間層
１４  感光層
１  本発明の電子写真感光体
２  軸
３  一次帯電手段
４  露光光
５  現像手段
６  転写手段
７  転写材
８  像定着手段
９  クリーニング手段
１０  前露光光
１１  プロセスカートリッジ
１２  レール
【図１】
2005215572.tif 000012
【図２】
2005215572.tif 000013